(57)【特許請求の範囲】
【請求項１】
ニッケル電極を正極とし、水素吸蔵合金粉末を有する水素吸蔵電極を負極とするニッケル水素電池において、
前記水素吸蔵合金粉末が、希土類元素およびニッケル（Ｎｉ）を含む非希土類金属元素からなり、
前記水素吸蔵合金粉末に吸蔵された水素と水素吸蔵合金粉末に含まれる全金属元素の原子比（水素原子数と金属元素の原子数の比：Ｈ／Ｍ）が０．５であるときの４０℃における水素吸蔵合金粉末の平衡水素解離圧が０．０４メガパスカル（ＭＰａ）以上、０．１２ＭＰａ以下であり、
前記水素吸蔵合金粉末の質量飽和磁化が２ｅｍｕ／ｇ以上、６ｅｍｕ／ｇ以下であり、かつ、
前記非希土類金属元素対希土類元素の成分比が、モル比で５．１０以上、５．２５以下であることを特徴とするニッケル水素電池。
【請求項２】
前記水素吸蔵合金粉末に吸蔵された水素と水素吸蔵合金粉末に含まれる全金属元素の原子比（Ｈ／Ｍ）が０．５であるときの４０℃における水素吸蔵合金粉末の平衡水素解離圧が０．０６ＭＰａ以上、０．１０ＭＰａ以下であることを特徴とする請求項１に記載のニッケル水素電池。
【請求項３】
前記質量飽和磁化が３ｅｍｕ／ｇ以上、６ｅｍｕ／ｇ以下であることを特徴とする請求項１または２記載のニッケル水素電池。
【請求項４】
前記水素吸蔵合金粉末と、該水素吸蔵合金粉末に混合添加してなるＥｒおよび／又はＹｂの酸化物または水酸化物を含む水素吸蔵電極を適用したことを特徴とする請求項１〜請求項３の何れか１項に記載のニッケル水素電池。
【請求項５】
前記希土類元素およびＮｉを含む非希土類金属元素からなる水素吸蔵合金粉末を、高温の苛性アルカリ水溶液中に浸漬することによって、その質量飽和磁化を２ｅｍｕ／ｇ以上、６ｅｍｕ／ｇ以下または３ｅｍｕ／ｇ以上、６ｅｍｕ／ｇ以下とすることを特徴とする請求項１または請求項３に記載のニッケル水素電池の製造方法。
【請求項６】
捲回式極群を備え、有底筒状の電槽の開放端を蓋体で封口してなり、前記蓋体を構成する封口板の内面と前記極群の上部捲回端面に取り付けた円板状の上部集電板の上面とを集電リードを介して接続した密閉形ニッケル水素電池であって、前記封口板の内面と集電リードの溶接点および集電リードと上部集電板の溶接点のうちの少なくとも一方の溶接点を、封口後の電池の正極端子と負極端子間に、外部電源により電池内を経由して通電することにより溶接したことを特徴とする請求項１〜請求項５の何れか１項に記載のニッケル水素電池。
【請求項７】
前記集電リードと上部集電板が複数の溶接点で接合され、該溶接点の上部集電板の中心からの距離と前記捲回式極群の半径の比が０．４〜０．７であり、前記捲回式極群の下部捲回端面に円板状の下部集電板が取り付けられ、該下部集電板と電槽底の内面が下部集電板の中央および該中央以外の複数の溶接点で接合され、該中央以外の複数の溶接点の前記下部集電板の中央からの距離と前記捲回式極群の半径の比が０．５〜０．８であることを特徴とする請求項６に記載のニッケル水素電池。
【発明の詳細な説明】
【技術分野】
【０００１】
本発明は、ニッケル水素電池に関し、さらに詳しくは出力特性および充放電サイクル特性に優れたニッケル水素電池に関するものである。
【背景技術】
【０００２】
近年、モバイルコンピュータ、デジタルカメラなどの移動体電子機器を初めとする小型軽量を求められる電動機器が急速に増加する傾向にある。これらの機器の電源として、ニッケル水素電池はニッケルカドミウム電池や鉛蓄電池等よりも単位体積および単位質量当たりのエネルギーが高く、耐過充電性、耐過放電性に優れるうえ、環境にクリーンな電源と前記電動機器用電源として広く用いられている。また、ハイブリッド形電気自動車（ＨＥＶ）や従来ニッケルカドミウム電池が用いられていた電動工具や玩具などの電源のように出力特性に優れ、かつ長寿命が要求される分野への適用も始まっている。
【０００３】
特にＨＥＶや電動工具用電源のように大きい負荷がかかる用途においては低温（例えば０℃）において４００Ｗ／ｋｇ以上、好ましくは６００Ｗ／ｋｇ以上の出力密度を有することが望ましい。また、ＨＥＶのように電池の設置箇所の温度が高温になる虞がある用途においては高温（例えば４５℃）において４００サイクル以上、好ましくは５００サイクル以上のサイクル寿命を有することが望ましい。
【０００４】
各種水素吸蔵合金のうち、放電容量が大きいこと、サイクル特性に優れるところからニッケル水素電池の水素吸蔵電極にはＬａＮｉ5系の水素吸蔵合金が広く適用されている。例えば、価格を下げ、耐久性を上げるためにＬａに替えてＭｍ（ミッシュメタル）を採用したり、Ｎｉの一部をＣｏ、Ａｌ、Ｍｎ等の金属元素で置換した水素吸蔵合金が一般的に用いられている。また、Ｍｍを適用した系であっても、単位重量当たりの容量大きいところからＭｍに占めるＬａの比率が８０ｗｔ％以上であるものが一般的に用いられていた。しかし、従来の水素吸蔵電極は、放電時の反応抵抗が大きく、該水素吸蔵電極を適用したニッケル水素電池はニッケルカドミウム電池に比較して出力特性に劣るという欠点を有していた。
【０００５】
高温下での保存特性を維持しつつ、低温高率放電特性を高めるために、平衡水素解離圧の異なる少なくとも２種類の水素吸蔵合金を含有する負極が提案されている（特許文献１参照）。
【特許文献１】特開２０００-１４９９３３号公報（段落［００２０］） 特許文献１の提案によれば、負極は、４５℃での水素吸蔵量０．５重量％時の平衡水素解離圧が異なる少なくとも２種類の水素吸蔵合金ａ、ｂを含有し、４５℃での水素吸蔵量０．５重量％時の平衡水素解離圧は、水素吸蔵合金ａが０．３５ＭＰａ、水素吸蔵合金ｂが０．０２ＭＰａである例が記載されている。しかし、特許文献１に示されている低温高率放電特性は、−２０℃において１ＩｔＡの放電レートで放電したときの放電容量の大きさ（初期放電容量に対する比率）であって、本発明の目的とする出力特性の評価方法に比べて低い放電レートで放電した結果であり、且つ、本発明のいう出力特性（後記のように１０秒目電圧（放電開始後１０秒目の電圧）から求めた出力特性（Ｗ）は示されていない。特許文献１に記載のように、レート水素吸蔵合金粉末の一部を平衡水素解離圧の高い水素吸蔵合金粉末にしても、それのみでは水素吸蔵合金粉末表面における電荷移動反応が遅いためか、高率放電特性向上の効果は十分ではなかった。
【０００６】
また、平衡水素解離圧の異なる２種類以上の水素吸蔵合金粉末とニッケル粉末を混合して得た負極を用いることによって、高率放電特性および充放電サイクル特性を高めたニッケル水素電池が提案されている（特許文献２参照）
【特許文献２】特開２００４-２８１１９５号公報（段落［００１０］〜段落［００１２］）  該提案における水素吸蔵合金の６０℃における平衡水素解離圧は、最も高いものが０．６５ＭＰａ以上、最も低いものが０．１ＭＰａ以下である。該提案によれば放電容量を低下させることなく、高率放電特性の向上を行うことができる。
【０００７】
しかし、特許文献２に示されている高率放電特性は、５℃において１０ＩｔＡで放電したときの放電容量の大きさ（２０℃における初期放電容量に対する比率）であって、本発明の低温（例えば０℃）に比べて放電温度が高く、且つ、前記特許文献１と同様に本発明のいう出力特性（Ｗ）は示されていない。特許文献２のように、水素吸蔵合金粉末の一部を平衡水素解離圧の高い水素吸蔵合金粉末とし、且つ、Ｎｉ粉末を混合添加して電極反応を促進するための場を提供したとしても、水素吸蔵合金粉末とＮｉ粉末が接合されていないためか電極反応を促進する効果が十分ではない。
【０００８】
水素吸蔵合金中の希土類元素に占めるＬａの比率を２５〜８０ｗｔ％または２５〜６０ｗｔ％とし、４０℃における平衡水素解離圧が０．１５ＭＰａ未満または０．１０ＭＰａ未満とした水素吸蔵合金粉末を適用したニッケル水素電池が提案され、該提案によれば、耐高温放置特性、内圧上昇抑制効果に優れ、充放電を行ったときに電池の内部抵抗の上昇が抑制されて優れたサイクル特性を有する電池が得られるとしている。（例えば特許文献３、特許文献４参照）
【特許文献３】特開２００３−３１７７１２号公報
【特許文献４】特開２００４−１１９３５３号公報 しかし、特許文献３、特許文献４には電池の出力特性について触れられていないように、該特許文献に記載の発明は、電池の出力特性の向上を目的とするものではなく、該特許文献に記載の電池は、水素吸蔵合金粉末表面における電荷移動反応が遅いためか、水素吸蔵電極の反応抵抗が大きく、特に低温において高率放電に供される用途には適さなかった。
【０００９】
水素吸蔵合金中の希土類元素に占めるＬａの比率を４０〜７０ｗｔ％とし、平衡圧（４５℃、平衡水素プラトー圧）が０．００８〜０．１０５ＭＰａである水素吸蔵合金粉末を温度８０℃、比重１．３０のＫＯＨ水溶液中で１時間攪拌して合金粉末表面を活性化させた例が示され、該水素吸蔵合金粉末を適用したニッケル水素電池はサイクル特性および高率放電特性に優れているとされる。（例えば特許文献５参照）
【特許文献５】特開平７−２８６２２５号公報（段落００１４、表１） しかし、特許文献５には高率放電の放電温度が特に示されておらず、且つ、示されているのは２ＩｔＡで放電したときの放電容量の大きさ（０．２ＩｔＡでの放電容量に対する比率）であって、前記特許文献１、特許文献２と同様、特許文献５には出力特性が示されていない。特許文献５に示されているように、水素吸蔵合金粉末を８０℃のＫＯＨ中に１時間浸漬しても水素吸蔵合金粉末の表面にＮｉに富む層が十分に形成されず、依然として水素吸蔵合金粉末表面における電荷移動反応が遅いためか、あるいはまた、引用文献５の実施例には、ＡＢ比率｛本発明でいうＢ／Ａ、Ｂサイト元素（非希土類元素）とＡサイト元素（希土類元素）の比｝および平衡圧（本発明でいう平衡水素解離圧）を種々変えた例が示されているが、ＡＢ比率の低いものの平衡圧が低く、ＡＢ比率が高いものの平衡圧が高い組み合わせになっていて、水素吸蔵合金からの水素放出の速度が制約されるためか、水素吸蔵電極の反応抵抗が大きいという欠点が解消されていない。
【００１０】
１００℃における平衡圧が２〜４ａｔｍ（０．２〜０．４ＭＰａ）であって、温度６０℃、８ＮのＫＯＨ水溶液中に４８時間浸漬したときに飽和磁化が３．４〜９．０ｅｍｕ／ｍ2となる性情を有する水素吸蔵合金粉末を適用したアルカリ二次電池が提案され、該水素吸蔵合金粉末を適用することによって高容量で、高温におけるサイクル特性および高率放電特性に優れたニッケル水素電池が得られるとしている。（例えば特許文献６参照）
【特許文献６】特開２０００−２４３４３４号公報（段落００１１、００１２、００２９、表１） しかし、引用文献６には高率放電特性に関する具体的な記載がなく、かつ、前記性情を有する水素吸蔵合金粉末を適用したとしても、電池を高温下に長時間放置するかまたは多数回におよぶ充放電サイクルを繰り返さない限り水素吸蔵合金粉末の飽和磁化が３．４〜９．０ｅｍｕ／ｍ2となる可能性は極めて小さい。このため、電池製造後高温下で長時間エージングするか、使用開始から長時間を経ないと優れた高率放電特性を得られない欠点がある。さらに、実施例に示されている水素吸蔵合金粉末のＢ／Ａが５．０と小さく、充放電を繰り返すと水素吸蔵合金の腐食や微細化が進むためか、サイクル特性が十分ではない。
【００１１】
水素を吸蔵脱離する希土類元素とＮｉおよびＮｉ以外の遷移金属元素を主成分として構成された水素吸蔵合金を活性化処理せずにそのまま電極に用いた場合、初期の活性化が不十分で、数十から数百回の充放電による活性化が必要となる。また、従来の水素吸蔵合金は活性化が遅く、該従来の負極を適用したニッケル水素電池においては、充電時の水素発生量が多くて電解液が消耗するためか、充放電サイクル特性が劣る欠点があった。該水素吸蔵合金の活性化が遅いという点を解決するため、水素吸蔵合金粉末を活性化するために多くの提案がなされている。その一つは水素吸蔵合金粉末を弱酸性の水溶液に浸漬するというもので、例えば水素吸蔵合金粉末を、ｐＨ値が０．５〜５の弱酸性水溶液により表面処理を行う方法が開示されている。（特許文献７参照）
【特許文献７】特開平７−７３８７８号公報（段落［００１１］）  特許文献７によれば、酸処理により、水素吸蔵合金粉末の表面に形成された酸化物又は水酸化物の被膜が除去され、清浄な面が創出されるために水素吸蔵電極の活性度が向上し、活性化を短縮することが可能となるが、寿命の向上に対する効果は大きくない。これは、酸処理によって溶出する元素とニッケル水素電池に用いる電解液であるアルカリ金属の水溶液とで溶出する元素が異なる為、酸処理をした水素吸蔵合金粉末を適用してニッケル水素蓄池を組み立てるとアルカリ電解液によって水素吸蔵合金粉末が腐蝕するためであると考えられる。また、該特許文献に示されている低温放電特性は、０℃において１ＩｔＡ（該放電レートは、後記出力特性の評価における放電レートに比べて小さい）で放電したときの放電容量の大きさ（ｍＡｈ）であり、且つ、該特許文献は出力特性に触れていない。
【００１２】
また、Ｎｉの含有比率が２０〜７０ｗｔ％の水素吸蔵合金粉末を、温度９０℃以上、水酸化ナトリウム濃度３０〜８０重量％の水酸化ナトリウム水溶液に浸漬する方法が開示され、１．５〜６ｗｔ％の磁性体を含有する水素吸蔵合金粉末が示されている。特許文献８によれば、水素吸蔵合金粉末を高濃度で高温のＮａＯＨ水溶液で処理することによってＫＯＨ水溶液を用いて処理するのに比べて短時間の浸漬で原料粉末表面の酸化物を効果的に除去出来るとしている。（特許文献８参照）
【特許文献８】特開２００２−２５６３０１号公報（段落［０００９］）  特許文献８には高温（例えば４５℃）におけるサイクル特性が示されていないが、２５℃におけるサイクル特性から推してサイクル特性は十分ではない。また、引用文献８に示されている低温高率放電特性は、−１０℃で４ＩｔＡ相当の電流で、放電カット電圧０．６Ｖ（後記品発明における放電カット電圧０．８Ｖに比べて低い）として放電したときの放電容量の大きさ（２５℃で放電したときの放電容量に対する比率）であって、出力特性は示されていない。引用文献８は、水素吸蔵合金粉末の平行水素解離圧に触れておらず、低温における出力特性向上に対して顕著な効果が得られない虞が高い。さらに、予めアルカリ水溶液や弱酸性水溶液に浸漬した水素吸蔵合金粉末に加えてＬａに比べて塩基性の弱い希土類元素、例えばＳｍ、Ｇｄ、Ｈｏ、Ｅｒ、Ｙｂの単体又は化合物を含有させた水素吸蔵電極が提案されている。（特許文献９、特許文献１０参照）
【特許文献９】米国特許６，１３６，４７３号明細書
【特許文献１０】特開平９−７５８８号公報 該特許文献に記載の方法によれば、水素吸蔵合金の腐食を抑制し、サイクル特性を向上させることができ、且つ、水素吸蔵電極の初期の活性化を速めることができる。しかし、特許文献９、特許文献１０は出力特性について触れていない。特許文献９、特許文献１０においてはアルカリ水溶液や弱酸性水溶液に浸漬による活性化処理が制御されておらず、活性化処理が不足すると水素吸蔵合金の電荷移動反応抵抗が十分に低減されないため、満足できる出力特性向上の効果が得られない虞があった。逆に活性化処理が過ぎると水素吸蔵合金の容量が減少して充電リザーブを十分に確保することが困難になり、満足できるサイクル特性向上の効果が得られない虞があった。また、水素吸蔵合金内に吸蔵された水素に対する束縛が強くて水素吸蔵電極の反応抵抗が大きいためか、前記本発明の目標とする出力特性を得ることが困難であった。
【００１３】
さらに、従来の円筒形ニッケル水素電池は、図４に示すように、一方の端子（正極端子）を兼ねる蓋体（蓋体はハット状キャップ６、封口板０および該キャップ６と封口板０に囲まれた空間内に配置された弁体７からなり、封口板０の周縁部にガスケット５が装着され、有底筒状の電槽４の開口端を折り曲げることによって、前記蓋体の周縁部がカシメられて、蓋体と電槽とはガスケット５を介して気密に接触している。）を構成する封口板０と捲回式極群１の上部捲回端面に取り付けた上部集電板（正極集電板）２が、図５に示したリボン状集電リード１２で接続されている（図５の１３は、集電リード１２に設けた溶接用の突起である）。従来の電池においては、上部集電板を取り付けた極群を電槽４内に収納後、一端を上部集電板に溶接したリボン状集電リード１２の他端と封口板０の内面を溶接した後、蓋体を電槽４の開放端に装着するために、集電リード１２に撓み代を設ける必要があり、該リボン状集電リード１２の封口板０の内面との溶接点と、リボン状集電リード１２と上部集電板２との溶接点を結ぶ集電リード１２の長さが、通常、封口板０と上部集電板２の間隔の６〜７倍の長さとなり、このように集電リードが長いために、集電リード自体の電気抵抗が大きく、このことも電池の出力特性が低い一因となっていた。さらに、集電リードや電槽の内面と集電板の接合部分の電気抵抗が大きいことも電池の出力特性が低いことの一因となっていた。
【００１４】
以上記述したように、これまでにニッケル水素電池の特性向上を目的として、水素吸蔵電極に関して種々の提案がされたにも拘わらず、優れたサイクル特性と出力特性を兼ね備えたニッケル水素電池が実現されていなかった。
【発明の開示】
【発明が解決しようとする課題】
【００１５】
本発明は、上記問題点を解決するためになされたものであって、優れた充放電サイクル特性を維持しつつ、従来提案されていなかった低温における出力特性に優れた密閉型ニッケル水素電池を提供することを目的とする。
【課題を解決するための手段】
【００１６】
上記の課題を達成するために、本発明者らは負極を高率で放電したときの抵抗成分解析を行った結果、従来の水素吸蔵電極の反応抵抗が大きいのは単に水素吸蔵合金粉末表面における電荷移動反応の反応速度が小さいことのみでは説明できないことをつかみ、前記電荷移動反応の反応抵抗を低減すべく、水素吸蔵合金粉末への触媒機能（触媒作用）の付与について検討することに加えて、さらに、水素吸蔵合金内で水素が強く束縛されるのを避け水素の移動（拡散）を容易にし、さらに水素吸蔵合金内での水素の移動距離を短くするべく水素吸蔵合金の組成について検討した結果、希土類元素とＮｉを含む希土類以外の金属元素からなる水素吸蔵合金粉末として、平衡水素解離圧、質量飽和磁化、前記Ｂ／Ａ比の３つの値が、同時に後記に示す特定の値を有するものを適用することによって、サイクル特性に優れ、かつ、低温において驚くべき優れた出力特性が得られることを見いだし本発明に至った。また、該負極を、特定の組み立て方法により組み立てた密閉形ニッケル水素電池に適用することによって一層優れた低温出力特性を有する密閉形ニッケル水素電池を得られることを見いだし本発明に至った。
【００１７】
本発明は、ニッケル水素電池を下記の構成とすることによって前記課題を解決する。
【００１８】
本発明に係るニッケル水素電池は、ニッケル電極を正極とし、水素吸蔵合金粉末を有する水素吸蔵電極を負極とするニッケル水素電池において、前記水素吸蔵合金粉末が、希土類元素およびニッケル（Ｎｉ）を含む非希土類金属元素からなり、前記水素吸蔵合金粉末に吸蔵された水素と水素吸蔵合金粉末に含まれる全金属元素の原子比（Ｈ／Ｍ）が０．５であるときの４０℃における水素吸蔵合金粉末の平衡水素解離圧が０．０４メガパスカル（ＭＰａ）以上、０．１２ＭＰａ以下であり、前記水素吸蔵合金粉末の質量飽和磁化が２ｅｍｕ／ｇ以上、６ｅｍｕ／ｇ以下であり、かつ、前記非希土類金属元素対希土類元素の成分比が、モル比で５．１０以上、５．２５以下であることを特徴とするニッケル水素電池である。（請求項１）
なお、前記平衡水素解離圧は、水素吸蔵合金の粉末試料０．５グラム（ｇ）を０．１ミリグラム（ｍｇ）の精度で精秤し、サンプルホルダーに充填して東洋紡エンジニアリング（株）製、PCT測定用自動高圧ジーベルツ装置(PCT-A02型)を用いて、４０℃において、前記Ｈ／Ｍ=０．５として測定したときの平衡水素解離圧である。
【００１９】
また、前記非希土類金属元素対希土類元素の成分比を示すモル比とは、一定量の水素吸蔵合金に含まれる非希土類金属元素のモル数の和／希土類元素のモル数の和（モル数の和を以下総モル数ともいう）をいう。
本発明に係るニッケル水素電池は、前記水素吸蔵合金粉末に吸蔵された水素と水素吸蔵合金粉末に含まれる全金属元素の原子比（Ｈ／Ｍ）が０．５であるときの℃における水素吸蔵合金粉末の平衡水素解離圧が０．０６ＭＰａ以上、０．１０ＭＰａ以下であることを特徴とする請求項１に記載のニッケル水素電池である。（請求項２）
本発明に係るニッケル水素電池は、前記質量飽和磁化が３ｅｍｕ／ｇ以上、６ｅｍｕ／ｇ以下であることを特徴とする請求項１または２記載のニッケル水素蓄電池である。（請求項３）
本発明に係るニッケル水素電池は、前記水素吸蔵合金粉末と、該水素吸蔵合金粉末に混合添加してなるＥｒおよび／又はＹｂの酸化物または水酸化物を含む水素吸蔵電極を適用したことを特徴とする請求項１〜請求項３の何れか１項に記載のニッケル水素電池である。（請求項４）
本発明に係るニッケル水素電池の製造方法は、前記希土類元素およびＮｉを含む非希土類金属元素からなる水素吸蔵合金粉末を、高温の水酸化アルカリ水溶液中に浸漬することによって、その質量飽和磁化を２ｅｍｕ／ｇ以上、６ｅｍｕ／ｇ以下または３ｅｍｕ／ｇ以上、６ｅｍｕ／ｇ以下とすることを特徴とする請求項１または請求項３に記載のニッケル水素電池の製造方法である。（請求項５）
本発明に係るニッケル水素電池は、捲回式極群を備え、有底筒状の電槽の開放端を蓋体で封口してなり、前記蓋体を構成する封口板の内面と前記極群の上部捲回端面に取り付けた上部集電板の上面とを集電リードを介して接続した密閉形ニッケル水素電池であって、前記封口板の内面と集電リードの溶接点および集電リードと上部集電板の溶接点のうちの少なくとも一方の溶接点を、封口後の電池の正極端子と負極端子間に、外部電源により電池内を経由して通電することにより溶接したことを特徴とする請求項１〜請求項５の何れか１項に記載のニッケル水素電池である。（請求項６）
本発明に係るニッケル水素電池は、前記集電リードと上部集電板が複数の溶接点で接合され、該溶接点の上部集電板の中心からの距離と前記捲回式極群の半径の比が０．４〜０．７であり、前記捲回式極群の下部捲回端面に円板状の下部集電板が取り付けられ、該下部集電板と電槽底の内面が下部集電板の中央および該中央以外の複数の溶接点で接合され、該中央以外の複数の溶接点の前記下部集電板の中央からの距離と前記捲回式極群の半径の比が０．５〜０．８であることを特徴とする請求項６に記載のニッケル水素電池である。（請求項７）
【発明の効果】
【００２０】
本発明の請求項１によれば、低温における出力特性に優れた負極を備えたニッケル水素電池を得ることができる。
【００２１】
本発明の請求項２および請求項３によれば、さらに低温における出力特性に優れた負極を備えたニッケル水素電池を得ることができる。
【００２２】
本発明の請求項４によれば、低温における出力特性に優れ、且つ、高温における充放電サイクル特性に優れた負極を備えたニッケル水素電池を得ることができる。
【００２３】
本発明の請求項５によれば、組み立て直後から充放電特性に優れ、低温における出力特性並びに高温における充放電サイクル特性に優れた負極を備えたニッケル水素電池を得ることができる。
【００２４】
本発明の請求項６および請求項７によれば、出力特性を一層高めたニッケル水素電池を得ることができる。
【発明を実施するための最良の形態】
【００２５】
（水素吸蔵合金粉末）
負極活物質としての主構成要素である水素吸蔵合金粉末は、構成元素として希土類元素とＮｉを含むものであって水素を吸蔵放出する機能を有するものであれば良く、特に限定されないが、好ましくは、ＡＢ5型の合金のＭｍＮｉ5（Ｍｍは希土類元素の混合物であるミッシュメタルを指す）のＮｉの一部をＣｏ，Ｍｎ，Ａｌ，Ｃｕ等で置換した合金が、優れたサイクル寿命特性と高い放電容量を持つので好ましい。
【００２６】
本発明においては、水素吸蔵電極に、前記Ｈ／Ｍ＝０．５のときの４０℃における平衡水素解離圧が０．０４ＭＰａ以上の水素吸蔵合金粉末を適用する。該平衡水素解離圧が０．０４Ｍｐａ以上であると０℃の雰囲気下で高い出力特性が得られる。この理由は、必ずしも明らかではないが、平衡水素解離圧が高いところから水素吸蔵合金内で水素が拘束される力が小さく、水素吸蔵合金内から合金外への水素の放出速度が大きくなり、放電時の水素吸蔵電極の反応抵抗が低減されたことによると考えられる。Ｈ／Ｍ＝０．５のときの４０℃における平衡水素解離圧が０．０６ＭＰａ以上の水素吸蔵合金粉末を適用すると、さらに高い出力特性が得られるので好ましい。
【００２７】
ただし、平衡水素解離圧が過度に高いと、何故か０℃における出力密度が低くなる。また、水素吸蔵合金から水素が解離して電池内の圧力を上げてしまい、充電末期に発生する酸素ガスが少量でも電池内圧が上昇して開弁し易くなって、電解液の消耗が進行するためか早期に容量が低下する虞がある。高出力密度を維持し、容量の早期低下を防止するために、本発明においては水素吸蔵合金粉末の前記平衡水素解離圧を０．１２ＭＰａ以下とするのが良く、さらには、前記平衡水素解離圧を０．１０ＭＰａ以下することが好ましい。
【００２８】
水素吸蔵合金粉末の平衡水素解離圧は、該粉末の組成によって決まる。本発明において水素吸蔵合金の前記平衡水素解離圧を制御する方法は特に限定されるものではない。例えば、非希土類金属元素の総モル数／希土類元素の総モル数（Ｂ／Ａ）を一定とし、希土類元素中に含まれるＬａの比率を調整することによって、前記平衡水素解離圧を制御することができる。また、前記Ｂ／Ａおよび希土類元素中に含まれるＬａの比率を一定とし、非希土類金属元素中に含まれるＡｌの比率を調整することによっても前記平衡水素解離圧を制御することができる。
【００２９】
ただし、水素吸蔵電極に平衡水素解離圧が０．０４ＭＰａ以上の水素吸蔵合金粉末を適用しただけでは高い出力特性は得られ難い。本発明においては、前記平衡水素解離圧が０．０４ＭＰａ以上の水素吸蔵合金粉末であって、水素吸蔵合金の質量飽和磁化を２〜６ｅｍｕ／ｇとし、さらにこのましくは３〜６ｅｍｕ／ｇとすることによって優れた出力特性を達成する。水素吸蔵合金の質量飽和磁化は通常０．１ｅｍｕ／ｇ未満である。本発明に係る水素吸蔵合金のように高い質量飽和磁化は、水素吸蔵合金粉末の表面にＮｉやＣｏの帯磁性金属に富む相が層状に形成されることによってもたらされると考えられる。このように高い質量飽和磁化を有する水素吸蔵合金粉末は、ＮｉやＮｉおよびＣｏを含む水素吸蔵合金粉末を９０〜１１０℃の高温の水酸化アルカリ水溶液中に浸漬することによって得ることができる。
【００３０】
なお、前記質量飽和磁化の値は、水素吸蔵合金粉末０．３ｇを精秤し、サンプルホルダーに充填して（株）理研電子製振動試料型磁力計（モデルＢＨＶ−３０）を用い、５ｋエルステッドの磁場をかけて測定した値である。
【００３１】
高温のアルカリ水溶液に浸漬した後の水素吸蔵合金粉末の観察によれば、水素吸蔵合金粉末の表面や、該表面に通じる亀裂に厚さが１００ナノメートル（ｎｍ）以上のＮｉやＮｉおよびＣｏに富む相が層状に形成されているのが観測される。質量飽和磁化の高い水素吸蔵合金粉末を適用すると、何故高出力が得られるのかは明らかではないが、水素吸蔵合金粉末の表面に形成されたＮｉやＮｉおよびＣｏに富む相が、放電に際して前記電荷移動反応を促進する触媒の働きをし、且つ、Ｎｉに富む相が水素吸蔵合金内における水素の通り道となり、水素の固相内拡散をさらに促す働きをするためと考えられる。
【００３２】
しかし、質量飽和磁化を過度に高くすると、電荷移動反応が促進されるものの水素吸蔵合金の水素吸蔵サイトが減少して負極の容量は低下し、充電リザーブ量が小さくなるので充放電サイクル特性は低下する虞がある。質量飽和磁化が２ｅｍｕ／ｇ未満の場合は、前記電荷移動反応に対する触媒作用や水素の固相内拡散を促進する効果が得られない虞がある。また、質量飽和磁化が６ｅｍｕ／ｇを超えると水素吸蔵合金の容量低下が顕著になる。このような理由から、水素吸蔵合金粉末の質量飽和磁化は、２〜６ｅｍｕ／ｇが良く、３〜６ｅｍｕ／ｇが好ましい。
【００３３】
水素吸蔵合金粉末を前記のように高温のアルカリ水溶液に浸漬しなくても、水素吸蔵合金粉末を電池に組み込んで充放電を繰り返し行うと水素吸蔵合金粉末の質量飽和磁化の値は上昇する。しかし、この場合の質量飽和磁化の上昇速度は遅く、本発明に規定する値に至るまでには数十サイクルもしくは数百サイクルの充放電の繰り返しを必要とする。水素吸蔵合金の活物質としての活性が低いと水素吸蔵能力が低いために充電時に電池の内圧が上昇して開弁し、高い出力が達成される前に、前記の理由によって特性が低下してしまう虞がある。このため、水素吸蔵合金粉末を電池に組み込む以前に高温のアルカリ水溶液に浸漬して、質量飽和磁化を高めることが好ましい。
【００３４】
本発明においては、さらに、前記Ｂ／Ａを５．１０以上、５．２５以下とする。水素吸蔵合金粉末が、前記平衡水素解離圧、質量飽和磁化を備え、且つ、Ｂ／Ａが５．２５以下の場合、極めて高い出力が得られる。この理由は必ずしも明らかではないが、該組成の水素吸蔵合金粉末は、水素吸蔵合金粉末に水素を吸蔵放出させる過程で合金粉末に亀裂が入り易く、初期活性化の充放電に於いて、合金粉末に亀裂が入って、合金粉末と電解液の接触面積が増大して電荷移動反応の反応抵抗が低下するとともに、放電に際して、水素吸蔵合金内に吸蔵された水素の水素吸蔵合金内における移動距離が小さくなって水素吸蔵電極の反応抵抗が低下したためと考えられる。
【００３５】
前記Ｂ／Ａ比が５．２５以上となると、耐久性が向上するが、亀裂が入りにくくなり、合金粉末と電解液の接触面積の増大効果や、合金粉末内の水素の経路の短縮効果が得られ難いために高い出力特性が得られにくいと考えられる。さらに、水素吸蔵量が制限され、電池に組み込んだ際のリザーブ総量の減少につながる。そのため結果として充放電サイクル特性が悪くなる虞がある。他方、前記Ｂ／Ａが５．１０未満の場合も充放電サイクル特性が劣る虞がある。その理由は明らかではないが、前記Ｂ／Ａが５．１０未満では水素の吸蔵放出を繰り返したときに水素吸蔵合金粉末が過度に割れ易く、水素吸蔵合金粉末の微細化が速く進行するために、早期に容量低下が起きるものと考えられる。
【００３６】
従来、高出力を得るためには、負極活物質（水素吸蔵合金）粉末の平均粒径を小さくすることが好ましく、通常は平均粒径を２０μｍ未満、さらには１０μｍ未満にすることが好ましいとされた。しかし、水素吸蔵合金粉末の平均粒径を２０μｍ未満さらには１０μｍ未満と小さくすると、水素吸蔵合金粉末の腐食が促進され、充放電サイクル特性が低下する欠点が生じる。本発明においては水素吸蔵合金粉末を高温の水酸化アルカリ水溶液に浸漬することによって、水素吸蔵合金粉末の活性を高めているので、平均粒径が１０μｍ以上、さらには２０μｍ以上であっても高出力を得ることが可能である。本発明においては、水素吸蔵合金粉末の平均粒径を２０〜５０μｍとすることが好ましく、２０〜３５μｍとすることがさらに好ましい。
【００３７】
なお、ここでいう平均粒径とは、累積平均径（ｄ50）を指し、粉体の前体積を１００％として累積カーブを求めたときにその累積カーブは５０％になる点の粒径をいう。
【００３８】
（負極：水素吸蔵電極）
水素吸蔵合金粉末と増粘剤、結着剤および水を主成分とする負極活物質ペーストを支持体（基板ともいう）に塗布し、乾燥したのちロール掛けして所定の厚みとしたのち裁断して負極とする。前記増粘剤としては、通常、カルボキシメチルセルロース（ＣＭＣ）、メチルセルロース（ＭＣ）等の多糖類等を１種または２種以上の混合物として用いることができる。増粘剤の添加量は、正極または負極の総重量に対して０．１〜３重量％が好ましい。また、前記結着剤としては、通常、ポリテトラフルオロエチレン（ＰＴＦＥ）、ポリエチレン、ポリプロピレン等の熱可塑性樹脂、エチレン−プロピレン−ジエンターポリマー（ＥＰＤＭ）、スルホン化ＥＰＤＭ、スチレンブタジエンゴム（ＳＢＲ）、フッ素ゴム等のゴム弾性を有するポリマーを１種または２種以上の混合物として用いることができる。結着剤の添加量は、負極の総重量に対して０．１〜３重量％が好ましい。
【００３９】
負極活物質ペーストにはそれ以外に水素吸蔵合金の防触用添加剤として、イットリウム（Ｙ）、イッテルビウム（Ｙｂ）、エルビウム（Ｅｒ）の他に、ガドリウム（Ｇｄ）、セリウム（Ｃｅ）を酸化物や水酸化物を混合添加したり、該元素の単体を予め水素吸蔵合金中に含有させても良い。
【００４０】
特に、水素吸蔵合金粉末にＥｒやＹｂの酸化物や水酸化物を添加混合すると水素吸蔵合金粉末の腐食が抑制され、優れたサイクル特性が得られるので好ましい。ＥｒやＹｂの酸化物や水酸化物は電池内においてアルカリ電解液と反応して水酸化物が生成し、該生成物が水素吸蔵合金粉末の防蝕剤として作用すると考えられる。添加するＥｒやＹｂの酸化物や水酸化物として平均粒径が５μｍ以下のものを用いると分散性に優れ、かつ、アルカリ電解液と反応し易いためか、高い防蝕作用が得られるため好ましい。
【００４１】
これら防蝕用添加剤の添加量は、水素吸蔵合金粉末１００重量部に対して０．３〜１．５重量部とするのが好ましい。添加量が０．３重量部未満では防蝕効果が得られない虞があり、１．５重量部を超えても、添加量を１．５重量部以下としてときと同等の防蝕効果しか得られず、且つ、水素吸蔵合金電極の反応抵抗を増大させる虞がある。
【００４２】
さらに、必要に応じて天然黒鉛（鱗片状黒鉛、土状黒鉛等）、人造黒鉛、カーボンブラック、アセチレンブラック、ケッチェンブラック、カーボンウイスカー、炭素繊維、気相成長炭素、金属（銅，ニッケル，金等）粉、金属繊維等の導電剤やポリプロピレン，ポリエチレン等のオレフィン系ポリマー粉末、炭素粉末等のフィラーを添加することもできる。
【００４３】
水素吸蔵電極用集電体としては、構成された電池において悪影響を及ぼさない電子伝導体であれば何でもよい。例えば、耐還元性及び耐酸化性に優れたニッケルやニッケルメッキを行った鋼板を好適に用いることが出来、発泡体、繊維群の形成体、凸凹加工を施した３次元機材の他に、パンチング鋼板等の２次元機材が用いられる。これらの中で、負極用集電体としては、安価で、且つ電導性に優れる点から鉄箔にニッケルメッキを施した穿孔板（パンチング板）が好適である。集電体の厚みは特に限定されないが、５〜７００μｍのものが用いられる。さらに、パンチング板のパンチング径は１．７ｍｍ以下、開口率４０％以上であることが好ましく、これにより少量の結着剤でも負極活物質と集電体との密着性は優れたものとなる。
【００４４】
（正極：ニッケル電極）
本発明に係る密閉型ニッケル水素電池の正極活物質としては、水酸化ニッケルに水酸化亜鉛、水酸化コバルトを混合したものが用いられるが、共沈法によって水酸化亜鉛や水酸化コバルトを水酸化ニッケル中に均一分散した（固溶させた）水酸化ニッケル複合水酸化物が好ましい。
【００４５】
正極活物質への添加物には、導電助剤として水酸化コバルト、酸化コバルト、等を用いるが、前期水酸化ニッケル複合酸化物に水酸化コバルトをコートしたものや、これらの水酸化ニッケル複合酸化物の一部を酸素又は酸素含気体、又は、Ｋ2Ｓ2Ｏ8、次亜塩素酸などの酸化剤を用いて酸化したものを用いることができる。この場合、酸化剤の添加量を制御することにより正極活物質に含まれるＮｉおよびＣｏの平均酸化数を２．０４〜２．４０に設定することが好ましい。
【００４６】
正極にはその他に酸素過電圧を向上させる物質としてＹ、Ｙｂ等の希土類元素の酸化物や水酸化物を添加することができる。また、高出力を得るためには、正極活物質粉末の平均粒径が小さい方が有利であり、本発明においては、正極活物質粉末の平均粒径が５０μｍ以下であることが好ましく、３０μｍ以下であることがさらに好ましい。ただし、平均粒径が過度に小さいと活物質の充填密度（ｇ／ｃｍ3）が低下する虞があり、充填密度の低下を防ぐためには、正極活物質粉末の平均粒径が５μｍ以上であることが好ましい。
【００４７】
所定の粒径を持つ粉体を得るためには、粉砕機や分級機が用いられる。例えば乳鉢、ボールミル、サンドミル、振動ボールミル、遊星ボールミル、ジェットミル、カウンタージェトミル、旋回気流型ジェットミルや篩等が用いられる。粉砕時には水、あるいはアルカリ金属を含有した水溶液を用いて湿式粉砕を用いることもできる。分級方法としては、特に限定はなく、篩や風力分級機などが、乾式、湿式ともに必要に応じて用いられる。
【００４８】
導電剤としては、電池性能に悪影響を及ぼさない電子伝導性材料であれば限定されないが、通常、天然黒鉛（鱗片状黒鉛、土状黒鉛等）、人造黒鉛、カーボンブラック、アセチレンブラック、ケッチェンブラック、カーボンウイスカー、炭素繊維、気相成長炭素、金属（銅，ニッケル，金等）粉、金属繊維等の導電性材料を１種またはそれらの混合物として含ませることができる。
【００４９】
これらの中で、導電剤としては、電子伝導性及び塗工性の観点よりアセチレンブラックが望ましい。導電剤の添加量は、正極または負極の総重量に対して０．１重量％〜１０重量％が好ましい。特にアセチレンブラックを０．１〜０．５μｍの超微粒子に粉砕して用いると必要炭素量を削減できるため望ましい。これらの混合方法は、物理的な混合であり、その理想とするところは均一混合である。そのため、Ｖ型混合機、Ｓ型混合機、擂かい機、ボールミル、遊星ボールミルといったような粉体混合機を用いて乾式、あるいは湿式で混合することが可能である。
【００５０】
前記結着剤としては、負極同様、ポリテトラフルオロエチレン（ＰＴＦＥ），ポリエチレン，ポリプロピレン等の熱可塑性樹脂、エチレン−プロピレン−ジエンターポリマー（ＥＰＤＭ），スルホン化ＥＰＤＭ，スチレンブタジエンゴム（ＳＢＲ）、フッ素ゴム等のゴム弾性を有するポリマーを１種または２種以上の混合物として用いることができる。結着剤の添加量は、正極または負極の総重量に対して０．１〜３重量％が好ましい。
【００５１】
前記増粘剤としては、通常、カルボキシメチルセルロース（ＣＭＣ）、メチルセルロース（ＭＣ）、ヒドロキシプロピルメチルセルロース（ＨＰＭＣ）、キサンタンガムやウエランガム等の多糖類等を１種または２種以上の混合物として用いることができる。特にキサンタンガムやウエランガムは耐酸化性に優れているので正極活物質ペーストの増粘剤として好ましい材料である。増粘剤の添加量は、正極または負極の総重量に対して０．１〜３重量％が好ましい。
【００５２】
フィラーとしては、電池性能に悪影響を及ぼさない材料であれば何でも良い。通常、ポリプロピレン，ポリエチレン等のオレフィン系ポリマー、炭素等が用いられる。フィラーの添加量は、正極または負極の総重量に対して添加量は５重量％以下が好ましい。
【００５３】
正極および負極は、前記活物質、導電剤および結着剤を水やアルコール、トルエン等の有機溶媒に混合させた後、得られた混合液を下記に詳述する集電体の上に塗布し、乾燥することによって、好適に作製される。前記塗布方法については、例えば、アプリケーターロールなどのローラーコーティング、スクリーンコーティング、ブレードコーター、スピンコーティング、バーコータ等の手段を用いて任意の厚みおよび任意の形状に塗布することが望ましいが、これらに限定されるものではない。
【００５４】
ニッケル電極用集電体は、構成された電池において悪影響を及ぼさない電子伝導体であれば何でもよい。例えば、耐還元性及び耐酸化性に優れたニッケルやニッケルメッキを行った鋼板を好適に用いることが出来、発泡体、繊維群の形成体、凸凹加工を施した３次元機材の他に、パンチング鋼板等の２次元機材が用いられる。これらの中で、ニッケル電極用集電体しては、多孔度が高く、且つ、活物質粉末の保持機能に優れたＮｉ製発泡体が好適である。集電体の厚みは特に限定されないが、５〜７００μｍのものが用いられる。
【００５５】
焼成炭素、導電性高分子の他に、接着性、導電性および耐酸化性向上の目的で、集電体のニッケルの表面をＮｉ粉末やカーボンや白金等を付着させて処理した物を用いることができる。これらの材料については表面を酸化処理することも可能である。
【００５６】
セパレータとしては、優れたハイレート特性を示す多孔膜や不織布等を、単独あるいは併用することが好ましい。これら多孔膜や不織布の構成材料としては、例えばポリエチレン，ポリプロピレン等に代表されるポリオレフィン系樹脂や、ナイロンを挙げることができる。
【００５７】
セパレータの強度を確保し、電極のセパレータ貫通による短絡発生を防止し、ガス透過性を確保する点から、セパレータの空孔率を８０体積％以下とするのが好ましい。他方、セパレータの電気抵抗を低く抑え、優れたハイレート特性を確保する点から空孔率を２０体積％以上とするが好ましい。また、セパレータに親水化処理を施すことが望ましい。例えば、ポリエチレンなどのポリオレフィン系樹脂に、表面にスルフォン化処理、コロナ処理、ＰＶＡ処理を施したり、これらの処理を既に施されたものを混合したものを用いてもよい。
【００５８】
電解液としては、一般にアルカリ電池に適用されているものが使用可能である。水を溶媒とし、溶質としてはカリウム、ナトリウム、リチウムを単独またはそれら２種以上の混合物等を挙げることができ、かつ、これらに限定されるものではないが、電解液における電解質塩の濃度としては、高い電池特性を有する電池を確実に得るために、水酸化カリウム５〜７ｍｏｌ／ｄｍ3、水酸化リチウム０．５〜０．８ｍｏｌ／ｄｍ3が好ましい。
【００５９】
また、電解液に水素吸蔵合金粉末の防食剤、正極の酸素過電圧を増大させるための添加剤、あるいは自己放電抑制のための添加剤を添加することもできる。具体的にはＹ、Ｙｂ、Ｅｒ、カルシウム（Ｃａ）、硫黄（Ｓ）、亜鉛（Ｚｎ）等を単独またはそれら２種以上の混合物等を添加剤として挙げることができるが、これらに限定されるものではない。
【００６０】
本発明に係るニッケル水素電池は、電解液を、例えば、正極とセパレータと負極とを積層する前または積層した後に注液し、最終的に、外装材で封止することによって好適に作製される。また、正極と負極とがニッケル水素電池用セパレータを介して積層された発電要素を捲回してなるニッケル水素蓄電池においては、電解液は、前記捲回の前後に発電要素に注液されるのが好ましい。注液法としては、常圧で注液することも可能であるが、真空含浸方法や加圧含浸方法や遠心含浸法も使用可能である。
【００６１】
本発明に係るニッケル水素電池の外装体の材料としては、ニッケルメッキした鉄やステンレススチール、ポリオレフィン系樹脂等が一例として挙げられる。
【００６２】
本発明に係るニッケル水素電池の構造は、特に限定されるものではないが、電極の枚数が少なくて、且つ、電極の面積を大きくできるところから。正極、セパレータ、負極からなる積層体を捲回した捲回式極群を備えた構造とするのが好ましい。
【００６３】
（集電構造）
図１は、本発明に係るニッケル水素電池の構成の１例を模式的に示す断面図である。該例においては、捲回式極群１を有底筒状の電槽４内に収納し、電槽４の開放端を蓋体で封口してなり、該蓋体は周縁部にガスケット５を装着した封口板０、該封口板０の外面に接合したキャップ６およびキャップ６と封口板０で囲まれた空間内に配置した弁体７からなり、前記封口板０の内面と前記極群１の上部捲回端面に取り付けた上部集電板２の上面とを、集電リードを介して接続する。
【００６４】
図１は、また、封口板０と集電リードの溶接点、集電リードと上部集電板２の溶接点Ｐ１のうち少なくとも一方の溶接点（後記のようにＰ１が好ましい）を溶接する方法を模式的に示す図である。封口板０と集電リードの溶接点、集電リードと上部集電板２の溶接点のうち少なくとも一方の溶接点を溶接する前に、電槽４の開放端を折り曲げて、封口板０の周縁部に装着されたガスケットをカシメ封口する。封口されたことによって、封口板０と集電リードの溶接点、集電リードと上部集電板２の溶接点のうち少なくとも一方の未溶接点（溶接されていない溶接点）は、当接する。このように封口した状態で、電池の正極端子（蓋体）と負極端子（電槽４）に外部電源（電気抵抗溶接機）の出力端子Ａ、Ｂを当接させて溶接用の電流を通電する。該通電によって前記未溶接点が溶接される。該方法によれば、封口した状態で溶接用の電流を通電するので、溶接に際して従来必要とした、集電リードに撓み代を設ける必要がない。従って集電リードの長さを小さくして集電リードの電気抵抗を低減することができる。
【００６５】
なお、本発明においては、封口板０の内面と集電リードの溶接点と、集電リードと上部集電板の上面の溶接点を結ぶ集電リードの最短長さを封口板０と上部集電板２の間隔の２．１倍以下にすることが好ましく、１．７倍以下にするのがさらに好ましい。
【００６６】
図２は、本発明に適用する集電リードの１例を示す図である。本発明によれば、前記溶接に際して集電リードに撓み代を設ける必要がないので、例えばリング状集電リードを適用することができる。該リング状集電リードは、例えば厚さ０．４〜１ｍｍであって、ニッケル製のパイプを輪切りにしたものでもよいし、ニッケル板を丸めて、リング状にしたものでもよい。また、リングは１重に限られず、金属板を折りたたみ２重以上の多重にしたものをリング状にしたり、曲げ加工や絞り加工によって２重以上の多重にしたものでもよい。但し、量産においては、封口板０の内面と上部集電板２の上面との間隔の大きさにバラツキがあるために、単純なリング状の集電リードでは該バラツキを吸収できずに集電リードと上部集電板との溶接において溶接不良を招く虞があるので、集電リードに該バラツキを吸収するバネ機能を持たせることが好ましい。
【００６７】
図２に示した例では、リング状主リード８の一方の端面（図２では下側の端面）に複数の突片９′を有する補助リード９を接合する。該補助リードは、例えば厚さが０．２〜０．５ｍｍのニッケル板などの金属板を加工したものであって、図２に示すようにリング状の主リードの下側端面に対して下側に斜めに張り出させてある。補助リード９の切片９′にこのような張り出しを設けることによって、補助リードにバネ機能を持たせ、封口に際して封口板０の内面と上部集電板２の上面との間隔にばらつきがあったとしても、前記補助リード９のバネ機能によって例えば集電リード（突片９′の先端に設けた突起１０）と上部集電板２を良好に当接させ、溶接に支障が生じないようにすることができる。
【００６８】
図２に示すように、リング状の主リード８の一方の端面（図２では上側の端面）には封口板０との溶接を容易にするために突起１１を設ける。また、補助リード９の切片９′先端には上部集電板との溶接を容易にするために突起１０を設けている。通常、上部集電板の厚さが、封口板の厚さに比べて小さいく、集電リードとの溶接に際しては小さな熱量で良好な溶接が得られ易い。従って、本発明においては、封口前に封口板０の内面に予め集電リード（図２の例ではリング状主リード８）を溶接しておき、封口した後で電池内に溶接用の電流を通電して集電リード（補助リード９）と上部集電板２を溶接することが好ましい。封口板と集電リードを封口に先立って予め溶接した時点で集電リード（図２ではリング状主リード８）に設けた突起１１が溶融し殆ど消滅する。図１は、封口板０と主リード８を封口に先立って溶接した状態を示すもので、主リードに設けた突起１１が消滅したことを示している。
【００６９】
本発明においては、前記集電リード（補助リード９）と上部集電板２の溶接点Ｐ１（図１）の上部集電板の中央（中心ともいう）からの距離と極群１の半径の比を０．４〜０．７に設定すると、上部集電板２に接続した極板の集電機能が優れるためか、高い出力特性が得られるので好ましい。また溶接点Ｐ１の数は電池のサイズによっても異なるが２〜１６点、好ましくは４〜１６点とすると集電抵抗を低く抑えることができるので好ましい。
【００７０】
図３は、本発明に適用する上部集電板２の１例を示す斜視図である。上部集電板２は、例えば厚さが０．３〜０．５ｍｍのニッケル板やニッケルメッキ鋼板からなり、図３に示すように円板状であって、中央に透孔を有し、該中央から周縁に向かって放射状にのびるスリット２−２を有するものが好ましい。該スリット２−２は、上部集電板を極群の捲回端面に突出させた電極（例えば正極）の長辺端部に電気抵抗溶接によって接合する際に無効電流を抑制するのに有効である。また、スリット２−２の両辺を折り曲げて高さが０．２〜０．５ｍｍの下駄（下駄の歯状に立った部分）２−３を形成すると、該下駄２−３が前記電極の長辺端部に噛み込み、上部集電板と電極との間に良好な接合が得られるので好ましい。
【００７１】
本発明においては極群１の他方の捲回端面（図１では下側）に下部集電板３を取り付けることが好ましい。極群１の他方の捲回端面に他方の電極（例えば負極）の長辺端部を突出させ、該端部に下部集電板３を接合させる。該下部集電板３は、前記上部集電板２と同様に例えば厚さが０．３〜０．５ｍｍのニッケル板又はニッケルメッキ鋼板製であって、中央から周縁に向かって放射状にのびるスリットおよび該スリットの両辺に下駄を有することが好ましい。
【００７２】
本発明においては、前記下部集電板に中央以外に複数の突起１４を設け、電槽４の底の内面との溶接点を中央以外（図１の溶接点Ｐ２）、に複数設けることが好ましい。該溶接点Ｐ２から下部集電板の中央（中心ともいう）の距離と極群１の半径の比を０．５〜０．８に設定すると、下部集電板に接続させた極板の集電機能が優れるためか、高い出力特性が得られるので好ましい。また、溶接点Ｐ２の数は電池のサイズによっても異なるが２〜１６点、好ましくは４〜１６点とすると集電抵抗を低く抑えることができるので好ましい。
【実施例】
【００７３】
以下に、実施例に基づき本発明をさらに詳細に説明するが、本発明は以下の記載により限定されるものではなく、試験方法や構成する電池の正極材料、負極材料、正極、負極、電解質、セパレータ並びに電池形状等は任意である。
【００７４】
（水素吸蔵合金粉末の作製）
希土類元素にはＬａ、Ｃｅ、Ｐｒ、Ｎｄを含む（Ｍｍ）を適用した。非希土類金属元素としてＮｉ、Ｃｏ、Ａｌ、Ｍｎの４種の元素を選択した。表１に示したａ〜ｍまでの１３種類の組成を有する水素吸蔵合金が得られるように成分元素を秤量し、Ａｒ雰囲気中で加熱溶融した後、メルトスピニング法により急冷固化し、次いでＡｒ雰囲気中で９００℃に３時間加熱し焼鈍した。得られた水素吸蔵合金を粉砕して平均粒径２０μｍの水素吸蔵合金粉末とした。なお、表１においてＭｍの構成比は、Ｍｍ全体を１００重量％としたときの各元素の重量比率（重量％）で表し、非希土類金属元素の構成比は、Ｍｍを構成する希土類元素の総モル数に対する当該金属元素のモル数の比（モル比）で表した。
【００７５】
表１に、作製した水素吸蔵合金粉末の組成、Ｂ／Ａ、４０℃、Ｈ／Ｍ＝０．５における平衡水素解離圧を示す。
【００７６】
【表１】
0005119578.tif 000002
（実施例１〜実施例５、比較例１、比較例２）
（正極の作製）
硫酸ニッケルと硫酸亜鉛および硫酸コバルトを所定比で溶解した水溶液に硫酸アンモニウムとＮａＯＨ水溶液を添加してアンミン錯体を生成させた。反応系を激しく撹拌しながら更にＮａＯＨ水溶液を滴下し、反応系のｐＨを１１〜１２に制御して芯層母材となる球状高密度水酸化ニッケル粒子を水酸化ニッケル：水酸化亜鉛：水酸化コバルト＝８８．４５：５．１２：１．１の比となるように合成した。
【００７７】
前記高密度水酸化ニッケル粒子を、ＮａＯＨ水溶液でｐＨ１１〜１２に制御したアルカリ水溶液に投入した。該溶液を撹拌しながら、所定濃度の硫酸コバルト、硫酸アンモニウムを含む水溶液を滴下した。この間、ＮａＯＨ水溶液を適宜滴下して反応浴のｐＨを１１〜１２の範囲に維持した。約１時間ｐＨを１１〜１２の範囲に保持し、水酸化ニッケル粒子表面にＣｏを含む混合水酸化物から成る表面層を形成させた。該混合水酸化物の表面層の比率は芯層母粒子（以下単に芯層と記述する）に対して、４．０ｗｔ％であった。前記混合水酸化物から成る表面層を有する水酸化ニッケル粒子５０ｇを、温度１１０℃の３０ｗｔ％（１０Ｎ）のＮａＯＨ水溶液に投入し、充分に攪拌した。続いて表面層に含まれるコバルトの水酸化物の当量に対して過剰のＫ2Ｓ2Ｏ8を添加し、粒子表面から酸素ガスが発生するのを確認した。得られた粒子をろ過、水洗、乾燥し、活物質粉末とした。
【００７８】
前記活物質粉末と平均粒径５μｍのＹｂ（ＯＨ）3粉末の混合粉末にカルボキシメチルセルロース（ＣＭＣ）水溶液を添加して前記活物質粉末：Ｙｂ（ＯＨ）3粉末：ＣＭＣ（固形分）＝１００：２：０．５のペースト状とし、該ペーストを４５０ｇ／ｍ2のニッケル多孔体（住友電工（株）社製ニッケルセルメット＃８）に充填した。その後８０℃で乾燥した後、所定の厚みにプレスし、幅４８．５ｍｍ、長さ１１００ｍｍ、片方の長辺に沿って巾が１．５ｍｍの活物質無塗工部を設けた容量６５００ｍＡｈ（６．５Ａｈ）のニッケル正極板とした。
【００７９】
（水素吸蔵合金粉末のアルカリ水溶液浸漬処理）
前記表１に示したｂ、ｃ、ｅ、ｆ、ｇ、ａ、ｈに係る平均粒径２０μｍの水素吸蔵合金粉末を、それぞれ濃度４８重量％、温度１００℃のＮａＯＨ水溶液に３時間浸漬した。この間、浸漬浴を攪拌して、水素吸蔵合金粉末を浴内に分散させた。その後、加圧濾過して処理液と合金を分離した後、純水を合金重量と同重量添加して２８ｋＨｚの超音波を１０分間かけた。その後、緩やかに攪拌しつつ純水を攪拌槽の下部より注入し、上部から排水を流出させた。このように攪拌槽中に純水をフローさせることにより、金粉末から遊離する希土類水酸化物を除去した。その後、ｐＨ１０以下になるまで水洗した後、加圧濾過した。この後、８０℃温水に暴露して水素脱離を行った。温水を加圧濾過して、再度の水洗を行い、合金を２５℃に冷却し、攪拌下４％過酸化水素を合金重量と同量加え、水素脱離を行って、水素吸蔵合金粉末を得た。得られた水素吸蔵合金粉末の質量飽和磁化は、適用した水素吸蔵合金粉末ｂ、ｃ、ｅ、ｆ、ｇ、ａ、ｈに対して何れも４．５ｅｍｕ／ｇであった。
【００８０】
（負極の作製）
得られた水素吸蔵合金粉末１００重量部に対して平均粒径５μｍのＥｒ2Ｏ3粉末１重量部を添加混合、さらにスチレン−ブタジエン共重合体（ＳＢＲ）０．６５重量部、ヒドロキシプロピルメチルセルロース（ＨＰＭＣ）０．３重量部を添加混合した後、所定量の水を加えて混練してペーストにした。該ペーストを、ブレードコーターを用いて、鉄にニッケルメッキを施したパンチング鋼板からなる負極基板に塗布した後、８０℃で乾燥した後、所定の厚みにプレスして幅４８．５ｍｍ、長さ１１８０ｍｍ、片方の長辺に沿って巾が１．５ｍｍの活物質無塗工部を設けた容量１１０００ｍＡｈ（１１．０Ａｈ）の負極（水素吸蔵電極）とした。因みに、負極１ｃｍ2当たりの水素吸蔵合金粉末の充填量は０．０７ｇであった。
【００８１】
（捲回式極群の作製）
前記負極と厚み１２０μｍのスルフォン化処理を施したポリプロピレンの不織布製セパレータと前記正極とを積層し、該積層体をロール状に捲回して半径が１５．２ｍｍの極群とした。
【００８２】
（集電板の取り付け）
前記極群の一方の捲回端面に突出させた正極基板の端面に、ニッケルメッキを施した鋼板からなる厚さ０．３ｍｍ、中央に円形の透孔を有し、中央部から周縁に向かって放射状にのびる８本のスリット２−２を有し、該スリットの両辺には高さが０．５ｍｍの下駄（下駄の歯状で電極基板へのかみ込み部となる。）２−３を設けた半径１４．５ｍｍの円板状の上部集電板（正極集電板）２を抵抗溶接により接合した。なお、上部集電板の中心が極群の捲回端面の中心と重なるように配置した。
【００８３】
また、極群の他方の捲回端面に突出させた負極基板の端面にニッケルメッキを施した鋼板からなる厚さ０．３ｍｍ、中央部から周縁に向かってのびる８本のスリットを有し、該スリットの両辺には高さが０．５ｍｍの下駄（下駄の歯状で電極基板へのかみ込み部となる。）を設けた半径１４．５ｍｍの円板状の下部集電板（負極集電板）を抵抗溶接により接合した。この際下部集電板の中心が極群の捲回端面の中心に重なるように配置した。なお、下部集電板の、中央に１個とスリットによって分断された８個の区画毎に１個の合計９個の点状の突起（プロジェクション）１４を設けた。下部集電板の中央の突起を除く８個の点状の突起の下部集電板の中央（極群の捲回端面の中央に重なる）からの距離を１０．６ｍｍ（該距離と極群の半径の比が０．７）とした。なお、中央の突起の高さを中央以外の８個の突起の高さに比べて少し低く設定した。
【００８４】
（下部集電板と電槽缶底内面との溶接）
ニッケルメッキを施した鋼板からなる有底円筒状の電槽缶を用意し、前記集電板を取り付けた極群を、上部集電板（正極集電板）を電槽缶の開放端側に、下部集電板（負極集電板）を電槽缶の底に当接するように電槽缶内に収容し、上部集電板が電槽と接触しないように絶縁物で遮断した後、電槽に溝付けを行い、６．８ｍｏｌ／ｄｍ3のＫＯＨと０．８ｍｏｌ／ｄｍ3のＬｉＯＨを含む水溶液からなる電解液を所定量注液した。
【００８５】
注液後、正極集電板と、電槽缶の底面（負極端子）に抵抗溶接機の溶接用出力端子を当接させ、充電方向および放電方向に同じ電流値で同じ通電時間となるように通電条件を設定した。具体的には、電流値を正極板の容量（６．５Ａｈ）１Ａｈ当たり０．６ｋＡ／Ａｈ（６．０ｋＡ）、通電時間を充電方向に４．５ｍｓｅｃ、放電方向に４．５ｍｓｅｃに設定し、該交流パルス通電を１サイクルとして２サイクル通電ができるようにセットし、矩形波からなる交流パルスを通電した。この通電により、下部集電板の前記８個の突起と電槽底の内面とが溶接された。その後、抵抗溶接用の一方の電極棒を極群の中央に設けた円形の孔を挿通させて下部集電板の上面に当接させ、他方の電極棒を電槽缶底の外面に押し当て、下部集電板の下面の中央の突起を電槽底の内面を密着させ、電気抵抗溶接により下部集電板の中央を電槽底の内面に溶接した。
【００８６】
（集電リードと蓋体内面の溶接）
厚さ０．８ｍｍのニッケル板であって、幅２．５ｍｍ、長さ６６ｍｍ、長辺の一方に高さ０．２ｍｍの突起を１６個備え、他方の長辺に高さ０．２ｍｍの突起を１６個備える板を内径２０ｍｍのリング状に丸めた主リードと厚さ０．３ｍｍのニッケル板を加工したものであって、該主リードと同じ外径を有するリング状部分と該リング状部分の内側に１ｍｍ張り出した８個の切片と該切片それぞれの先端に各各１個の点状の突起（プロジェクション）を備える補助リードを用意した。
【００８７】
ニッケルメッキを施した鋼板からなり、中央に直径３．０ｍｍの円形の透孔を設けた円板状の蓋体を用意し、該蓋体の内面側に前記主リードの高さ０．２ｍｍの１６個の突起を当接させ、抵抗溶接によりリング状の主リードを蓋体の内面に接合した。次に、リング状の主リードに補助リードを溶接した。蓋体の外面には、ゴム弁（排気弁）およびキャップ状の端子を取り付けた。蓋体の周縁をつつみ込むように蓋体にリング状のガスケットを装着した。なお、蓋の半径は１４．５ｍｍ  キャップの半径は６．５ｍｍ  ガスケットのカシメ半径は１２．５ｍｍである。
【００８８】
（封口および成形）
前記補助リード付きの蓋の突起が上部集電板の平坦部に当接するように蓋体と集電リードを一体にしたものを極群の上に載置し、電槽缶の開放端をカシメて気密に密閉した後、圧縮して電池の総高さを調整した。
【００８９】
（補助リードと上部集電板の溶接）
蓋体（正極端子）、電槽４の底面（負極端子）に抵抗溶接機の溶接用出力端子Ａ、Ｂを当接させ、充電方向および放電方向に同じ電流値で同じ通電時間となるように通電条件を設定した。具体的には、電流値を正極板の容量（６．５Ａｈ）１Ａｈ当たり０．６ｋＡ／Ａｈ（６．０ｋＡ）、通電時間を充電方向に４．５ｍｓｅｃ、放電方向に４．５ｍｓｅｃに設定し、該交流パルス通電を１サイクルとして２サイクル通電ができるようにセットし、矩形波からなる交流パルスを通電した。このとき開弁圧を超えてガス発生していないことを確認した。このようにして蓋体と上部集電板（正極集電板）が、補助リードを介してリング状の主リードで接続された図１に示すような密閉形ニッケル水素電池を作製した。なお、封口板の内面と主リードの溶接点と、上部集電集電板と補助リードの溶接点を結ぶ集電リードの最短の長さは、封口板と上部集電板の間隔の約１．４倍であった。また、集電リードと上部集電板の８個の溶接点の上部集電板の中央からの距離と極群の半径との比が０．６であった。
【００９０】
なお、適用した水素吸蔵合金粉末ｂ、ｃ、ｅ、ｆ、ｇ、ａ、ｈそれぞれに対応して水素吸蔵合金粉末ｂ〜ｈまで順に実施例１〜実施例５、比較例１、比較例２とする。因みに実施例１〜実施例５、比較例１、比較例２何れの電池の重量も１７２ｇであった。
【００９１】
（化成）
前記実施例１〜実施例５、比較例１、比較例２に係る密閉形ニッケル水素電池を周囲温度２５℃において１２時間の放置後、１３０ｍＡ（０．０２ＩｔＡ）にて１２００ｍＡｈ充電し、引き続き６５０ｍＡ（０．１ＩｔＡ）で１０時間充電した後、１３００ｍＡ（０．２ＩｔＡ）でカット電圧１Ｖまで放電した。さらに、６５０ｍＡ（０．１ＩｔＡ）で１６時間充電後、１３００ｍＡ（０．２ＩｔＡ）でカット電圧１．０Ｖまで放電し、該充放電を１サイクルとして４サイクル充放電を行った。ついで、周囲温度４５℃において６５００ｍA（１ＩｔＡ）にて−ΔＶが５ｍＶの変動が発生するまで充電した後、６５００ｍA（１ＩｔＡ）にて放電カット電圧を１．０Ｖとして放電、該充放電を１サイクルとして充放電を１０サイクル繰り返し実施した。
【００９２】
（出力密度の測定）
出力密度の測定は、化成済みの電池１個用いて２５℃雰囲気下において、放電末より６５０ｍＡ（０．１ＩｔＡ）で５時間充電後、０℃雰囲気に移して４時間放置し、放電電流３０Ａ（４．６ＩｔＡ相当）で１２秒間放電した時の放電開始後１０秒間経過後の電圧を３０Ａ放電時の１０秒目電圧とし、放電分の電気容量を充電電流６Ａにて該放電の放電電気量に等しい電気量を充電した後、放電電流４０Ａ（６．２ＩｔＡ相当）で１２秒間放電した時の放電開始後１０秒間経過後の電圧を４０Ａ放電時の１０秒目電圧とし、放電分の電気容量を充電電流６Ａにて該放電の放電電気量に等しい電気量を充電した後、放電電流５０Ａ（７．７ＩｔＡ相当）で１２秒間放電した時の放電開始後１０秒間経過後の電圧を５０Ａ放電時の１０秒目電圧とし、放電分の電気容量を充電電流６Ａにて該放電の放電電気量に等しい電気量を充電した後、放電電流６０Ａ（９．２ＩｔＡ相当）で１２秒間放電した時の放電開始後１０秒間経過後の電圧を６０Ａ放電時の１０秒目電圧とした。この各１０秒目電圧（測定値）を放電電流値に対してプロットし、最小二乗法で直線近似し、電流値を０Ａに外挿して求めた電流値０Ａの時の電圧値をＥ０とし、直線の傾きをＲＤＣとした。Ｅ０、ＲＤＣ、電池重量を次式
出力密度（Ｗ／ｋｇ）＝（Ｅ０−０．８）÷ＲＤＣ×０．８／電池重量（ｋｇ）
に代入し、０．８Ｖカット時の０℃における出力密度とした。
【００９３】
（充放電サイクル試験）
４５℃雰囲気下において充放電サイクル試験を行った。化成済みの電池を４５℃雰囲気下に４時間放置した後、充電レート０．５ＩｔＡにて−ΔＶが５ｍＶの変動が発生するまで充電し、放電レート０．５ＩｔＡ、放電カット電圧１．０Ｖとして放電した。該充放電を１サイクルとして充放電繰り返し行い、放電容量が１サイクル目の放電容量の８０％を切ったサイクル数をもって供試電池のサイクル寿命とした。
【００９４】
（実施例６〜実施例１０、比較例３、比較例４）
（水素吸蔵合金粉末のアルカリ水溶液浸漬処理）
前記水素吸蔵合金粉末ｂ、ｃ、ｅ、ｆ、ｇ、ａ、ｈをそれぞれ濃度４８重量％、温度１００℃のＮａＯＨ水溶液に１．３時間浸漬した。得られた水素吸蔵合金粉末の質量飽和磁化は、適用した水素吸蔵合金粉末ｂ、ｃ、ｅ、ｆ、ｇ、ａ、ｈに対して何れも２ｅｍｕ／ｇであった。
【００９５】
（ニッケル水素電池の作製と試験）
前記水素吸蔵合金粉末のアルカリ水溶液への浸漬時間をかえた以外は前記実施例１〜実施例５、比較例１，比較例２と同様に電池を作製し、同様の試験に供した。該例を適用した水素吸蔵合金粉末ｂ、ｃ、ｅ、ｆ、ｇ、ａ、ｈそれぞれに対応して水素吸蔵合金粉末ｂ〜ｈまで順に実施例６〜実施例１０、比較例３、比較例４とする。
【００９６】
（比較例５〜比較例１１）
（水素吸蔵合金粉末）
前記水素吸蔵合金粉末ｂ、ｃ、ｅ、ｆ、ｇ、ａ、ｈをアルカリ水溶液に浸漬することなく水素吸蔵電極に適用した。該水素吸蔵合金粉末の質量飽和磁化は、何れも０．０６ｅｍｕ／ｇであった。
【００９７】
（ニッケル水素電池の作製と試験）
前記水素吸蔵合金粉末のアルカリ水溶液への浸漬行わなかったこと以外は前記実施例１〜実施例５、比較例１，比較例２と同様に電池を作製し、同様の試験に供した。該例を適用した水素吸蔵合金粉末ｂ、ｃ、ｅ、ｆ、ｇ、ａ、ｈそれぞれに対応して水素吸蔵合金粉末ｂ〜ｈまで順に比較例５〜比較例１１とする。
【００９８】
表２に実施例１〜実施例１０、比較例１〜比較例１１の水素吸蔵合金の区分と質量飽和磁化の値を一覧表にして示す。
【００９９】
【表２】
0005119578.tif 000003
（水素吸蔵合金粉末の平衡水素解離圧および質量飽和磁化と出力密度の関係）
図６に実施例１〜実施例１０、比較例１〜比較例１１の０℃雰囲気下における出力密度を示す。図６に示したように、質量飽和磁化が０．０６ｅｍｕ／ｇと低い水素吸蔵合金粉末を適用した場合は、出力密度と平衡水素解離圧との間に相関性が認められず、せいぜい約１３０Ｗ／ｋｇという低い値しか得られない。水素吸蔵合金粉末の質量飽和磁化がこのように低い場合には、水素吸蔵合金粉末の表面における電荷移動反応が遅く、該電荷移動反応が負極の電極反応を律速しているためにこのような結果になったと考えられる。
【０１００】
これに対して、水素吸蔵合金粉末の質量飽和磁化が２．０ｅｍｕ／ｇ、４．５ｅｍｕ／ｇの場合は、前記０．０６ｅｍｕ／ｇの時に比べて０℃における出力密度が格段に向上している。しかも、出力密度と平衡水素解離圧との間には明確な相関性が認められ、４０℃、Ｈ／Ｍ＝０．５における平衡水素解離圧が０．０４ＭＰａ以上の場合に高い出力特性が得られる。平衡水素解離圧が高い水素吸蔵合金の場合、その中に吸蔵された水素の束縛が弱く水素が移動し易い条件下にあると考えられる。水素吸蔵合金粉末の質量飽和磁化を２．０ｅｍｕ／ｇ以上と高い値にした系では、前記電荷移動反応が速くなったことにより、前記負極の電極反応の律速過程が電荷移動反応から次第に水素吸蔵合金内における水素の拡散の過程に移行したためにこのような結果が得られたものと考えられる。図６に示すように、水素吸蔵合金粉末の質量飽和磁化を４．５ｅｍｕ／ｇと高くしても、平衡水素解離圧が０．０２ＭＰａと低い系ではせいぜい約３３０Ｗ／ｋｇの出力密度しか得られない。
【０１０１】
ただし、驚くべきことに水素吸蔵合金粉末の平衡水素解離圧が過度に高い場合も出力密度が低くなることが分かった。図６に示すように、水素吸蔵合金粉末の質量飽和磁化が２．０ｅｍｕ／ｇ以上であって、且つ、４０℃、Ｈ／Ｍ＝０．５における平衡水素解離圧が０．０４〜０．１２ＭＰａのときに０℃において４００Ｗ／ｋｇに近いかそれ以上の高い出力密度が得られることがわかった。
【０１０２】
（水素吸蔵合金粉末の質量飽和磁化とサイクル特性の関係）
実施例１、実施例３、実施例５、比較例５、比較例７、比較例９の０℃雰囲気下における出力密度と合わせてサイクル試験結果を表３示す。
【０１０３】
【表３】
0005119578.tif 000004
表３に示した、実施例１と比較例３、実施例３と比較例７、実施例５と比較例９は、水素吸蔵合金粉末の質量飽和磁化の値が相違する以外に相違点がないが、水素吸蔵合金の水素平衡解離圧の高低の如何に拘わらず出力密度以外にサイクル寿命においても実施例の方が遙かに勝っている。実施例の場合は、前記のように水素吸蔵合金粉末の表面にＮｉに富む相が層状に形成されており、該相が負極の電荷移動反応を促進する触媒として作用するほかに水素吸蔵合金粉末内を水素が移動する通り道を提供するために充電時の充電受け入れ特性にも優れ、充電時に電気分解によって電解液が分解されて消耗するのを抑制できたために比較例に比べて優れたサイクル特性が達成されたものと考えられる。
【０１０４】
なお、前記化成工程の２５℃での充放電サイクイルの１サイクル目の放電において比較例５、比較例７、比較例９は定格容量の５０〜６０％の放電容量を示したのに対して、実施例１、実施例３、実施例５は定格容量の９０％以上の放電容量を示した。このように、水素吸蔵合金粉末をアルカリ水溶液中に浸漬することによってその質量飽和磁化を高めた本発明に係るニッケル水素電池は、組み立て直後から優れた充放電特性を有する。この結果は、本発明に係るニッケル水素電池において化成を迅速に進めることが可能であることを示し、また、化成工程における充放電効率が高く、化成工程における電解液の分解反応が抑制されるところから、サイクル性能に良い影響を与えていると考えられる。
【０１０５】
（水素吸蔵合金粉末の平衡水素解離圧と出力特性、サイクル特性の関係）
実施例１〜実施例５、比較例１、比較例２のニッケル水素電池の０℃雰囲気下における出力特性と合わせてサイクル試験結果を図７に示す。図７に示すように、前記のように電解液の消耗が速いためか、平衡水素解離圧が上昇するに従ってサイクル寿命が低下する傾向が認められる。しかし、驚くべきことに４０℃、Ｈ／Ｍ＝０．５における平衡水素解離圧の値が０．０４〜０．１２ＭＰａの範囲内ではサイクル寿命の低下の巾が小さく、平衡水素解離圧の値が０．０４〜０．１２ＭＰａの場合、４５℃において４００サイクルを超える（５００サイクルに近いか又はそれを超える）サイクル寿命が得られることが分かった。４０℃、Ｈ／Ｍ＝０．５における平衡水素解離圧が０．０４〜０．１２ＭＰａであれば、０℃において５００Ｗ／ｋｇを超える出力密度が得られ、４５℃において４００サイクルを超えるサイクル寿命が得られるので良い。また、４０℃、Ｈ／Ｍ＝０．５における平衡水素解離圧が０．０６〜０．１２ＭＰａのときに０℃において６００Ｗ／ｋｇを超える出力密度と４５℃において４００サイクルを超えるサイクル寿命が得られるので好ましく、中でも０．０６〜０．１０ＭＰａのときに４５℃において５００サイクルを超えるサイクル寿命が得られるのでさらに好ましい。
【０１０６】
（実施例１１）
前記実施例１において、水素吸蔵合金粉末として、表１に示した水素吸蔵合金粉末ｄを適用した。該水素吸蔵合金粉末ｄを濃度４８重量％、温度１００℃のＮａＯＨ水溶液中に１．３時間浸漬した。得られた水素吸蔵合金粉末の質量飽和磁化は２ｅｍｕ／ｇであった。それ以外は、実施例１と同じ方法でニッケル水素電池を作製し、実施例１と同じ方法で試験に供した。該例を実施例１１とする。
【０１０７】
（実施例１２）
前記実施例１１において、水素吸蔵合金粉末を、濃度４８重量％、温度１００℃のＮａＯＨ水溶液中に２時間浸漬した。得られた水素吸蔵合金粉末の質量飽和磁化は３ｅｍｕ／ｇであった。それ以外は、実施例１１と同じ方法でニッケル水素電池を作製し、実施例１１と同じ方法で試験に供した。該例を実施例１２とする。
【０１０８】
（実施例１３）
前記実施例１１において、水素吸蔵合金粉末を、濃度４８重量％、温度１００℃のＮａＯＨ水溶液中に２．６時間浸漬した。得られた水素吸蔵合金粉末の質量飽和磁化は４ｅｍｕ／ｇであった。それ以外は、実施例１１と同じ方法でニッケル水素電池を作製し、実施例１１と同じ方法で試験に供した。該例を実施例１３とする。
【０１０９】
（実施例１４）
前記実施例１１において、水素吸蔵合金粉末を、濃度４８重量％、温度１００℃のＮａＯＨ水溶液中に４時間浸漬した。得られた水素吸蔵合金粉末の質量飽和磁化は６ｅｍｕ／ｇであった。それ以外は、実施例１１と同じ方法でニッケル水素電池を作製し、実施例１１と同じ方法で試験に供した。該例を実施例１４とする。
【０１１０】
（比較例１２）
前記実施例１１において、水素吸蔵合金粉末を、高温アルカリ水溶液中に浸漬せずそのまま用いた。適用した水素吸蔵合金粉末の質量飽和磁化は０．０６ｅｍｕ／ｇであった。それ以外は、実施例１１と同じ方法でニッケル水素電池を作製し、実施例１１と同じ方法で試験に供した。該例を比較例１２とする。
【０１１１】
（比較例１３）
前記実施例１１において、水素吸蔵合金粉末を、濃度４８重量％、温度１００℃のＮａＯＨ水溶液中に０．６時間浸漬した。得られた水素吸蔵合金粉末の質量飽和磁化は１ｅｍｕ／ｇであった。それ以外は、実施例１１と同じ方法でニッケル水素電池を作製し、実施例１１と同じ方法で試験に供した。該例を比較例１３とする。
【０１１２】
（比較例１４）
前記実施例１１において、水素吸蔵合金粉末を、濃度４８重量％、温度１００℃のＮａＯＨ水溶液中に５．３時間浸漬した。得られた水素吸蔵合金粉末の質量飽和磁化は８ｅｍｕ／ｇであった。それ以外は、実施例１１と同じ方法でニッケル水素電池を作製し、実施例１１と同じ方法で試験に供した。該例を比較例１４とする。
【０１１３】
実施例１１〜実施例１４、比較例１２〜比較例１４の水素吸蔵合金粉末の物性値を表４に示す。また、該例に係るニッケル水素電池の雰囲気温度０℃における出力特性とサイクル寿命を図８に示す。
【０１１４】
【表４】
0005119578.tif 000005
（水素吸蔵合金粉末の質量飽和磁化と出力特性、サイクル特性の関係）
図８に示すように、水素吸蔵合金粉末の質量飽和磁化が２〜６ｅｍｕ／ｇの範囲で０℃において５００Ｗ／ｋｇを超える優れた出力特性と４５℃において５００サイクルを超えるサイクル寿命が得られることが分かった。なかでも、質量飽和磁化が３〜６ｅｍｕ／ｇにおいて、６００Ｗ／ｋｇを超える優れた出力と規制が得られるところから好ましい。従って、水素吸蔵合金粉末の質量飽和磁化を２〜６ｅｍｕ／ｇにするのが良く、３〜６ｅｍｕ／ｇにするのが好ましい。なお、質量飽和磁化を８ｅｍｕ／ｇとしたときには、質量飽和磁化を２〜６ｅｍｕ／ｇとしたものに比べてサイクル特性が著しく劣る。その理由は明らかではないが、水素吸蔵合金粉末の水素吸蔵サイトが減少し、水素吸蔵能力が低くなったためと考えられる。
【０１１５】
（実施例１５）
前記実施例１において、水素吸蔵合金粉末を、水素吸蔵合金粉末として表１に示した水素吸蔵合金粉末ｊを適用し、該水素吸蔵合金粉末ｊを濃度４８重量％、温度１００℃のＮａＯＨ水溶液中に３時間浸漬した。得られた水素吸蔵合金粉末の質量飽和磁化は４．５ｅｍｕ／ｇであった。それ以外は、実施例１と同じ方法でニッケル水素電池を作製し、実施例１と同じ方法で試験に供した。該例を実施例１５とする。
【０１１６】
（実施例１６）
前記実施例１において、水素吸蔵合金粉末を、水素吸蔵合金粉末として表１に示した水素吸蔵合金粉末ｋを適用し、該水素吸蔵合金粉末ｋを濃度４８重量％、温度１００℃のＮａＯＨ水溶液中に３時間浸漬した。得られた水素吸蔵合金粉末の質量飽和磁化は４．５ｅｍｕ／ｇであった。それ以外は、実施例１と同じ方法でニッケル水素電池を作製し、実施例１と同じ方法で試験に供した。該例を実施例１６とする。
【０１１７】
（実施例１７）
前記実施例１において、水素吸蔵合金粉末を、水素吸蔵合金粉末として表１に示した水素吸蔵合金粉末ｄを適用し、該水素吸蔵合金粉末ｄを濃度４８重量％、温度１００℃のＮａＯＨ水溶液中に３時間浸漬した。得られた水素吸蔵合金粉末の質量飽和磁化は４．５ｅｍｕ／ｇであった。それ以外は、実施例１と同じ方法でニッケル水素電池を作製し、実施例１と同じ方法で試験に供した。該例を実施例１７とする。
【０１１８】
（実施例１８）
前記実施例１において、水素吸蔵合金粉末を、水素吸蔵合金粉末として表１に示した水素吸蔵合金粉末ｌを適用し、該水素吸蔵合金粉末ｌを濃度４８重量％、温度１００℃のＮａＯＨ水溶液中に３時間浸漬した。得られた水素吸蔵合金粉末の質量飽和磁化は４．５ｅｍｕ／ｇであった。それ以外は、実施例１と同じ方法でニッケル水素電池を作製し、実施例１と同じ方法で試験に供した。該例を実施例１８とする。
【０１１９】
（比較例１５）
前記実施例１において、水素吸蔵合金粉末を、水素吸蔵合金粉末として表１に示した水素吸蔵合金粉末ｉを適用し、該水素吸蔵合金粉末ｉを濃度４８重量％、温度１００℃のＮａＯＨ水溶液中に３時間浸漬した。得られた水素吸蔵合金粉末の質量飽和磁化は４．５ｅｍｕ／ｇであった。それ以外は、実施例１と同じ方法でニッケル水素電池を作製し、実施例１と同じ方法で試験に供した。該例を比較例１５とする。
【０１２０】
（比較例１６）
前記実施例１において、水素吸蔵合金粉末を、水素吸蔵合金粉末として表１に示した水素吸蔵合金粉末ｍを適用し、該水素吸蔵合金粉末ｍを濃度４８重量％、温度１００℃のＮａＯＨ水溶液中に３時間浸漬した。得られた水素吸蔵合金粉末の質量飽和磁化は４．５ｅｍｕ／ｇであった。それ以外は、実施例１と同じ方法でニッケル水素電池を作製し、実施例１と同じ方法で試験に供した。該例を比較例１６とする。
【０１２１】
実施例１５〜実施例１８、比較例１５、比較例１６の水素吸蔵合金粉末の物性値を表５に示す。また、該例に係るニッケル水素電池の雰囲気温度０℃における出力特性とサイクル寿命を図９に示す。
【０１２２】
【表５】
0005119578.tif 000006
（水素吸蔵合金粉末のＢ／Ａと出力特性、サイクル特性の関係）
図９に示すように、水素吸蔵合金を構成する非希土類金属元素対希土類元素の成分比（Ｂ／Ａ）が、モル比率で５．２５以下の場合、０℃において６００Ｗ／ｋｇを超える極めて高い出力が得られる。この理由必ずしも明らかではないが、合金粉末が割れやすくなり、初期活性化のサイクル充放電に於いて、合金粉末の一部が割れ、合金内水素移動より早い合金表面の水素移動によって合金内部の水素が活性点に高速に移動できたのではないかと考えられる。しかしながら、モル比率が小さいと前記合金の割れが多くなりすぎサイクル寿命特性を低下させる。該成分比（Ｂ／Ａ）がモル比率で５．１０以上のとき４５℃において４００サイクルを超えるサイクル寿命がえられるので良く、５．１５〜５．２５のとき５００サイクル近くあるいはそれ以上のサイクル寿命が得られるので好ましい。前記成分比（Ｂ／Ａ）が大きすぎると、合金の容量が低下するためかＢ／Ａを５．３０としたときには成分比（Ｂ／Ａ）が５．１５〜５．２５のときに比べてサイクル特性も低下し、また、合金成分の偏析が起こりやすいため、種々の合金特性が不安定となる可能性がある。そのため、成分比（Ｂ／Ａ）がモル比で５．２５以下が良い。
【０１２３】
以上に示した結果から、希土類元素および遷移金属元素を主成分とする水素吸蔵合金において、前記成分比（Ｂ／Ａ）が、５．１０以上５．２５以下であり、かつ４０℃におけるＨ／Ｍ＝０．５時の水素平衡解離圧が０．０４ＭＰａ以上０．１２ＭＰａ以下であり、かつ、質量飽和磁化が２ｅｍｕ／ｇ以上6 ｅｍｕ／ｇ以下であり、且つ、前記成分比（Ｂ／Ａ）が、５．１０以上５．２５以下である水素吸蔵合金粉末を用いることによって、低温領域に於いて高出力特性を有し、かつ、長寿命が期待できる。
【０１２４】
（実施例１９）
前記実施例３において水素吸蔵合金粉末１００重量部に、Ｅｒ2Ｏ3粉末に替えて平均粒径１μｍのＹｂ2Ｏ3粉末１重量部を添加混合した。その他の構成は実施例３と同じとした。該例を実施例１９とする。
【０１２５】
（参考例１）
前記実施例３において水素吸蔵合金粉末にＥｒ2Ｏ3粉末を混合添加せず、水素吸蔵合金粉末とスチレンブタジエン共重合体とを固形分重量比で９９．３５：０．６５の比率で混合し、水で分散してペースト状にした。その他は実施例３と同じ構成とした。該例を参考例１とする。
【０１２６】
実施例３の試験結果と併せて実施例１９、参考例１の試験結果（出力密度、サイクル特性）を表６に示す。
【０１２７】
【表６】
0005119578.tif 000007
（水素吸蔵合金粉末へのＥｒ2Ｏ3粉末、Ｙｂ2Ｏ3粉末添加）
表６に示すように、参考例１はサイクル寿命が実施例３、実施例１９に比べて劣る。実施例３においては水素吸蔵合金粉末にＥｒ2Ｏ3粉末を、実施例２０においてはＹｂ2Ｏ3粉末添加混合することによって水素吸蔵合金粉末の腐食が抑制されたために良好なサイクル特性が得られたものと考えられる。また、実施例３と実施例１９の比較において実施例３の方が出力特性に優れ、実施例１９の方がサイクル特性に優れているところから、出力特性を重視する場合にはＥｒ2Ｏ3粉末を、サイクル特性を重視する場合にはＹｂ2Ｏ3粉末を添加混合するのが好ましい。
【０１２８】
（参考例２）
実施例３において、下部集電板の中央１箇所にのみ１個の突起を設け、下部集電板と電槽底の内面との溶接を下部集電板の中央部のみとした。それ以外の構成は実施例３と同じとした。該例を参考例２とする。
【０１２９】
（比較例１７）
前記実施例２０においてリング状リードに替えて図５に示すリボン状リードを用いた。該リボン状リードは、厚さが０．６ｍｍ、幅１５ｍｍ、長さ２５ｍｍのニッケル板製とした。蓋体を電池に組み込む前（封口前）に該リボン状リードと封口板の内面、上部集電板の上面とをそれぞれ４点の溶接点で接合させた。集電リードと封口板の溶接点と集電リードと上部集電板の溶接点を結ぶ集電リードの最短長さは約２０ｍｍ（封口板と上部集電板の間隔の約７倍）であった。その他の構成は実施例２０と同じとした。該例を比較例１７とする。
【０１３０】
表７に実施例３の試験結果に併せて参考例２、比較例１７の試験結果（出力密度）を示す。
【０１３１】
【表７】
0005119578.tif 000008
｛集電構造と出力密度の関係（１）｝
表７に示すように、比較例１７は、実施例３や実施例２０に比べて出力密度が劣る。実施例、比較例ともに出力特性に優れた同じ負極を用いているので、このような構成の電池においては負極の特性によって電池の出力特性が左右されることがない。比較例１１の出力特性が劣るのは主として、上部集電板と封口板を接続する集電リードの電気抵抗が大きいことによる。実施例３と実施例２０を比較すると実施例３の出力特性が優れている。両者の差は負極の集電機能の差によると考えられる。このように、優れた出力特性を適用したニッケル水素電池においては、集電リードの電気抵抗を小さくし、さらには、負極の集電機能を高めることによって格段に優れた出力特性が達成される。
【０１３２】
（参考例３）
前記実施例３において、リング状集電リードの直径（内径）を１１ｍｍとし、下部集電板に設けた中央以外の８個の突起と下部集電板の中央からの距離を７．５ｍｍとした。このこと以外は実施例３と同じ構成の電池を作製し、実施例３と同じ方法で出力密度を測定した。なお、集電リード（補助リード）と上部集電板の８個の溶接点の上部集電板の中央からの距離と極群の半径の比は０．３、下部集電板と電槽底内面の溶接点のうち、下部集電板の中央以外に位置する８個の溶接点から下部集電板の中央との距離と極群の半径の比は０．５であった。該例を参考例３とする。
【０１３３】
（参考例４）
前記参考例３において、下部集電板に設けた中央以外の８個の突起と下部集電板の中央からの距離を１２ｍｍとした。このこと以外は参考例３と同じ構成とし、参考例３と同じ方法で出力密度を測定した。なお、下部集電板の中央以外に位置する８個の溶接点から下部集電板の中央との距離と極群の半径の比は０．８であった。該例を参考例４とする。
【０１３４】
（参考例５）
前記実施例３において、リング状集電リードの直径（内径）を１４ｍｍとし、下部集電板に設けた中央以外の８個の突起と下部集電板の中央からの距離を６ｍｍとした。このこと以外は実施例３と同じ構成の電池を作製し、実施例３と同じ方法で出力密度を測定した。なお、集電リード（補助リード）と上部集電板の８個の溶接点の上部集電板の中央からの距離と極群の半径の比は０．４、下部集電板と電槽底内面の溶接点のうち、下部集電板の中央以外に位置する８個の溶接点から下部集電板の中央との距離と極群の半径の比は０．４であった。該例を参考例５とする。
【０１３５】
（実施例２０）
前記参考例５において、下部集電板に設けた中央以外の８個の突起と下部集電板の中央からの距離を７．５ｍｍとした。このこと以外は参考例５と同じ構成とし、参考例５と同じ方法で出力密度を測定した。なお、下部集電板の中央以外に位置する８個の溶接点から下部集電板の中央との距離と極群の半径の比は０．５であった。該例を実施例２０とする。
【０１３６】
（実施例２１）
前記参考例５において、下部集電板に設けた中央以外の８個の突起と下部集電板の中央からの距離を１２ｍｍとした。このこと以外は参考例５と同じ構成とし、参考例５と同じ方法で出力密度を測定した。なお、下部集電板の中央以外に位置する８個の溶接点から下部集電板の中央との距離と極群の半径の比は０．８であった。該例を実施例２１とする。
【０１３７】
（参考例６）
前記参考例５において、下部集電板に設けた中央以外の８個の突起と下部集電板の中央からの距離を１３．７ｍｍとした。このこと以外は参考例５と同じ構成とし、参考例５と同じ方法で出力密度を測定した。なお、下部集電板の中央以外に位置する８個の溶接点から下部集電板の中央との距離と極群の半径の比は０．９であった。該例を参考例６とする。
【０１３８】
（参考例７）
前記実施例３において、リング状集電リードの直径（内径）を２３ｍｍとし、下部集電板に設けた中央以外の８個の突起と下部集電板の中央からの距離を６ｍｍとした。このこと以外は実施例３と同じ構成の電池を作製し、実施例３と同じ方法で出力密度を測定した。なお、集電リード（補助リード）と上部集電板の８個の溶接点の上部集電板の中央からの距離と極群の半径の比は０．７、下部集電板と電槽底内面の溶接点のうち、下部集電板の中央以外に位置する８個の溶接点から下部集電板の中央との距離と極群の半径の比は０．４であった。該例を参考例７とする。
【０１３９】
（実施例２２）
前記参考例７において、下部集電板に設けた中央以外の８個の突起と下部集電板の中央からの距離を７．５ｍｍとした。このこと以外は参考例７と同じ構成とし、参考例７と同じ方法で出力密度を測定した。なお、下部集電板の中央以外に位置する８個の溶接点から下部集電板の中央との距離と極群の半径の比は０．５であった。該例を実施例２２とする。
【０１４０】
（実施例２３）
前記参考例７において、下部集電板に設けた中央以外の８個の突起と下部集電板の中央からの距離を１２ｍｍとした。このこと以外は参考例７と同じ構成とし、参考例７と同じ方法で出力密度を測定した。なお、下部集電板の中央以外に位置する８個の溶接点から下部集電板の中央との距離と極群の半径の比は０．８であった。該例を実施例２３とする。
【０１４１】
（参考例８）
前記参考例７において、下部集電板に設けた中央以外の８個の突起と下部集電板の中央からの距離を１３．７ｍｍとした。このこと以外は参考例７と同じ構成とし、参考例７と同じ方法で出力密度を測定した。なお、下部集電板の中央以外に位置する８個の溶接点から下部集電板の中央との距離と極群の半径の比は０．９であった。該例を参考例８とする。
【０１４２】
（参考例９）
前記実施例３において、リング状集電リードの直径（内径）を２０ｍｍ（外径２１．６ｍｍ）とし、該リング状集電リードに、該リング状集電リードの外周面から外側に向かって放射状に突出する８個の突片を有し、該突片の先端に突起を有する補助リードを取り付けた。前記突片のリング状集電リードの外周面からの突出長さを１ｍｍとした。下部集電板に設けた中央以外の８個の突起と下部集電板の中央からの距離を７．５ｍｍとした。このこと以外は実施例３と同じ構成の電池を作製し、実施例３と同じ方法で出力密度を測定した。なお、集電リード（補助リード）と上部集電板の８個の溶接点の上部集電板の中央からの距離と極群の半径の比は０．８、下部集電板と電槽底内面の溶接点のうち、下部集電板の中央以外に位置する８個の溶接点から下部集電板の中央との距離と極群の半径の比は０．５であった。該例を参考例９とする。
【０１４３】
（参考例１０）
前記参考例９において、下部集電板に設けた中央以外の８個の突起と下部集電板の中央からの距離を１２ｍｍとした。このこと以外は参考例７と同じ構成とし、参考例７と同じ方法で出力密度を測定した。なお、下部集電板の中央以外に位置する８個の溶接点から下部集電板の中央との距離と極群の半径の比は０．８であった。該例を参考例１０とする。
【０１４４】
表８に実施例３に合わせて、実施例２０〜実施例２３、参考例３〜参考例１０の出力密度の測定結果を示す。
【０１４５】
【表８】
0005119578.tif 000009
｛集電構造と出力密度の関係（２）｝
表８に示すように、実施例２０〜実施例２３の周囲温度０℃における出力密度は７３０Ｗ／ｋｇを超えており参考例３〜参考例１０に比べて高い値を示している。このことから、集電リードと上部集電板の溶接点の上部集電板の中央からの距離と極群の半径の比を０．４〜０．７とし、かつ、下部集電板と電槽底の内面との溶接点のうち下部集電板の中央に位置する以外の複数の溶接点と下部集電板の中央からの距離と極群の半径の比を０．５〜０．８に設定することが好ましい。該構成とすることによって集電リードと上部集電板の溶接点位置が上部集電板に接続された極板の長辺の中央近傍に位置するために集電機能に優れ、かつ、下部集電板と電槽底の内面との溶接点が下部集電板に接続された極板の長辺の中央近傍に位置して集電機能に優れ、正負両極板ともに集電機能に優れるために高い出力密度が得られたものと考えられる。
【産業上の利用可能性】
【０１４６】
以上詳述したように、本発明は、出力特性およびサイクル特性に優れた負極と、集電リードの電気抵抗の小さい電池構造を適用することによって出力特性、サイクル特性共に優れた密閉形ニッケル水素電池を提供するのもので、産業上の利用可能性の高いものである。
【図面の簡単な説明】
【０１４７】
【図１】本発明に係るニッケル水素電池の構造および集電リードと上部集電板の溶接方法を模式的に示す断面図である。
【図２】本発明に係るニッケル水素電池に適用する集電リードの１例を示す正面図である。
【図３】本発明に係るニッケル水素電池に適用する上部集電板の１例を示す斜視図である。
【図４】従来の円筒形ニッケル水素電池の要部の断面構造を模式的に示す図である。
【図５】リボン状集電リードを模式的に示す斜視図である。
【図６】水素吸蔵合金粉末の平衡水素解離圧とニッケル水素電池の出力密度との関係を示すグラフである。
【図７】水素吸蔵合金粉末の平衡水素解離圧とニッケル水素電池の出力密度およびサイクル特性との関係を示すグラフである。
【図８】水素吸蔵合金粉末の質量飽和磁化とニッケル水素電池の出力密度およびサイクル特性との関係を示すグラフである。
【図９】水素吸蔵合金粉末を構成する希土類元素と非希土類金属元素の構成比（Ｂ／Ａ）とニッケル水素電池の出力密度およびサイクル特性との関係を示すグラフである。
【符号の説明】
【０１４８】
０      封口板
１      極群
２      上部集電板
３      下部集電板
４      電槽
５      ガスケット
６      キャップ
７      弁体
８      主リード
９      補助リード
１０、１１、１３、１４  突起
１２    リボン状リード
Ａ、Ｂ  外部電源（電気抵抗溶接機）の出力端子
【図１】
0005119578.tif 000010
【図２】
0005119578.tif 000011
【図３】
0005119578.tif 000012
【図４】
0005119578.tif 000013
【図５】
0005119578.tif 000014
【図６】
0005119578.tif 000015
【図７】
0005119578.tif 000016
【図８】
0005119578.tif 000017
【図９】
0005119578.tif 000018